(57)【要約】【課題】            セラミックス繊維強化複合材料を使用した高温・高圧水蒸気下でも安定な耐環境性に優れた複合材料およびその製造方法を提供する。【解決手段】        本発明の耐環境性複合材料は、セラミックスをマトリックスとしセラミックス繊維を強化材とするセラミックス繊維強化複合材料と、該セラミックス繊維強化複合材料の表面に形成された、酸化ジルコニウムと酸化セリウムの固溶体からなる表面層とを有する。また、本発明の他の耐環境性複合材料は、前記セラミックス繊維強化複合材料と前記表面層との間に、さらに、酸化ジルコニウムと炭化ケイ素の２相からなる中間層を有する。【選択図】          図１
2006143538.tif 000002
【特許請求の範囲】
【請求項１】
セラミックスをマトリックスとしセラミックス繊維を強化材とするセラミックス繊維強化複合材料と、該セラミックス繊維強化複合材料の表面に形成された、酸化ジルコニウムと酸化セリウムの固溶体からなる表面層とを有する耐環境性複合材料。
【請求項２】
前記表面層を構成する酸化ジルコニウムと酸化セリウムの固溶体がセラミックス繊維強化複合材料中のセラミックス繊維間に入り込んでいることを特徴とする請求項１記載の耐環境性複合材料。
【請求項３】
セラミックスをマトリックスとしセラミックス繊維を強化材とするセラミックス繊維強化複合材料と、該セラミックス繊維強化複合材料の表面に形成された、酸化ジルコニウムと炭化ケイ素の２相からなる中間層と、該酸化ジルコニウムと炭化ケイ素の２相からなる中間層の表面に形成された、酸化ジルコニウムと酸化セリウムの固溶体からなる表面層とを有し、酸化ジルコニウムと炭化ケイ素の２相からなる中間層における酸化ジルコニウムの含有割合が表面に向かって傾斜的に増大している耐環境性複合材料。
【請求項４】
前記酸化ジルコニウムと炭化ケイ素の２相から構成される中間層が、前記セラミックス繊維強化複合材料中のセラミックス繊維間に入り込んでいることを特徴とする請求項３記載の耐環境性複合材料。
【請求項５】
前記酸化ジルコニウムと酸化セリウムの固溶体から構成される表面層と前記酸化ジルコニウムと炭化ケイ素の２相からなる中間層とが共に、前記セラミックス繊維強化複合材料中のセラミックス繊維間に入り込んでいることを特徴とする請求項３記載の耐環境性複合材料。
【請求項６】
前記酸化ジルコニウムと酸化セリウムの固溶体が、酸化セリウムの固溶度が０．１から７０モル％の範囲で、Ｘ線回折から得られる酸化ジルコニウムと酸化セリウムの固溶体の結晶構造が立方晶蛍石構造及び／又は正方晶であることを特徴する請求項１ないし５記載の耐環境性複合材料。
【請求項７】
前記酸化ジルコニウムと炭化ケイ素の２相からなる中間層の傾斜構造が前記表面層との境界面から５ｎｍ〜５μｍの深さの領域で形成されており、該領域内で酸化ジルコニウムの存在割合が９９〜４０％、炭化ケイ素の存在割合が１〜６０％であることを特徴とする請求項３ないし５記載の耐環境性複合材料。
【請求項８】
セラミックス繊維の回りに化学気相蒸着法および／またはポリマー含浸・焼成法によりマトリックスを形成してセラミックス繊維強化複合材料を作製する工程と、焼成することにより酸化ジルコニウムと酸化セリウムの固溶体を生成するジルコウムとセリウム含有溶液に前記セラミックス繊維強化複合材料を浸漬あるいは該ジルコニウムとセリウムを含む溶液を塗布する工程と、ジルコニウムとセリウムを含む溶液の付着したセラミックス繊維強化複合材料を大気中で焼成する工程とを有する請求項１または２記載の耐環境性複合材料の製造方法。
【請求項９】
前記セラミックス繊維の回りに化学気相蒸着法および／またはポリマー含浸・焼成法によりマトリックスを形成してセラミックス繊維強化複合材料を作製する工程において、セラミックス繊維強化複合材料の空隙率を１０〜２０％にすることを特徴する請求項８記載の耐環境性複合材料の製造方法。
【請求項１０】
セラミックス繊維の回りに化学気相蒸着法および／またはポリマー含浸・焼成法によりマトリックスを形成してセラミックス繊維強化複合材料を作製する工程と、有機ケイ素重合体を有機ジルコニウム化合物で修飾した構造を有する変性有機ケイ素重合体、有機ケイ素重合体、あるいは前記変性有機ケイ素重合体と有機ジルコニウム化合物との混合物を、前記セラミックス繊維強化複合材料にコーティングする工程と、該コーティングしたセラミックス繊維強化複合材料を熱処理し、不活性雰囲気中で焼成し、続いて酸化雰囲気中で焼成してセラミックス繊維強化複合材料の表面に酸化ジルコニウムと炭化ケイ素の２相からなる中間層を形成する工程と、焼成することにより酸化ジルコニウムと酸化セリウムの固溶体を生成する溶液に前記中間層を形成したセラミックス繊維強化複合材料を浸漬あるいは前記溶液を塗布した後、大気中で焼成する工程を有する請求項３ないし５記載の耐環境性複合材料の製造方法。
【請求項１１】
前記セラミックス繊維の回りに化学気相蒸着法および／またはポリマー含浸・焼成法によりマトリックスを形成してセラミックス繊維強化複合材料を作製する工程において、セラミックス繊維強化複合材料の空隙率を１０〜２０％とすることを特徴する請求項１０記載の耐環境性複合材料の製造方法。
【請求項１２】
前記セラミックス繊維の回りに化学気相蒸着法および／またはポリマー含浸・焼成法によりマトリックスを形成してセラミックス繊維強化複合材料を作製する工程において、セラミックス繊維強化複合材料の空隙率を２０〜３５％とし、有機ケイ素重合体を有機ジルコニウム化合物で修飾した構造を有する変性有機ケイ素重合体、有機ケイ素重合体、あるいは前記変性有機ケイ素重合体と有機ジルコニウム化合物との混合物を、前記セラミックス繊維強化複合材料にコーティングする工程と、該コーティングしたセラミックス繊維強化複合材料を熱処理し、不活性雰囲気中で焼成し、続いて酸化雰囲気中で焼成してセラミックス繊維強化複合材料の表面に酸化ジルコニウムと炭化ケイ素の２相からなる中間層を形成する工程とにおいて、前記中間層を形成したセラミックス繊維強化複合材料の空隙率を１０〜２０％とすることを特徴する請求項１０記載の耐環境性複合材料の製造方法。
【請求項１３】
前記焼成することにより酸化ジルコニウムと酸化セリウムの固溶体を生成するジルコニウムとセリウムを含む溶液が、酸素を含むジルコニウム塩または水酸化ジルコニウムと、酸素を含むセリウム塩または水酸化セリウムとを無機溶媒および／または有機溶媒中に所望の比率になるように溶解させた溶液であることを特徴とする請求項８ないし１２記載の耐環境性複合材料の製造方法。
【請求項１４】
前記焼成することにより酸化ジルコニウムと酸化セリウムの固溶体を生成するジルコニウムとセリウムを含む溶液が、ジルコニウムを含む有機化合物と、セリウムを含む有機化合物とを有機溶媒中に所望の比率になるように溶解させた溶液であることを特徴とする請求項８ないし１２記載の耐環境性複合材料の製造方法。
【発明の詳細な説明】
【技術分野】
【０００１】
本発明は、高温・酸化雰囲気でも安定な耐環境性に優れたセラミックス繊維強化複合材料およびその製造方法に関する。
【背景技術】
【０００２】
セラミックスは、金属にはない優れた耐熱性があり、次世代の耐熱材料として開発が進められている。中でもセラミックス繊維で強化されたセラミックス基複合材料は単相のセラミックスにはない損傷許容性から次世代の耐熱材料として開発が進められている。特に、非酸化物系の炭化ケイ素や窒化ケイ素およびこれらをマトリックスとして炭化ケイ素系セラミックス繊維を強化材とするセラミックス繊維強化複合材料は特に注目されている（例えば、特許文献１参照）。
【０００３】
【特許文献１】特開平１１−４９５７０号公報
【発明の開示】
【発明が解決しようとする課題】
【０００４】
しかしながら、近年、これらのセラミックス繊維強化複合材料の用途と期待されているガスタービン分野への実証試験において極度の高温・高圧水蒸気下での化学的な反応による酸化減肉現象が進行することが明らかになり、実用化する上で、この酸化減肉現象を防止した、優れた耐環境性セラミックス繊維強化複合材料の開発が不可欠となっている。
【０００５】
本発明は、上記問題点を解決し、セラミックス繊維強化複合材料を使用した高温・高圧水蒸気下でも安定な耐環境性に優れた複合材料およびその製造方法を提供することを目的とする。
【課題を解決するための手段】
【０００６】
本発明は、セラミックスをマトリックスとしセラミックス繊維を強化材とするセラミックス繊維強化複合材料と、該セラミックス繊維強化複合材料の表面に形成された、酸化ジルコニウムと酸化セリウムの固溶体からなる表面層とを有する耐環境性複合材料に関するものである。
【０００７】
また、本発明は、セラミックス繊維の回りに化学気相蒸着法および／またはポリマー含浸・焼成法によりマトリックスを形成してセラミックス繊維強化複合材料を作製する工程と、焼成することにより酸化ジルコニウムと酸化セリウムの固溶体を生成するジルコニウムとセリウムを含む溶液に前記セラミックス繊維強化複合材料を浸漬あるいは該ジルコニウムとセリウムを含む溶液を塗布する工程と、ジルコニウムとセリウムを含む溶液の付着したセラミックス繊維強化複合材料を大気中で焼成する工程とを有する前記耐環境性複合材料の製造方法に関するものである。
【０００８】
さらに、本発明は、セラミックスをマトリックスとしセラミックス繊維を強化材とするセラミックス繊維強化複合材料と、該セラミックス繊維強化複合材料の表面に形成された、酸化ジルコニウムと炭化ケイ素の２相からなる中間層と、該酸化ジルコニウムと炭化ケイ素の２相からなる中間層の表面に形成された、酸化ジルコニウムと酸化セリウムの固溶体からなる表面層とを有し、酸化ジルコニウムと炭化ケイ素の２相からなる中間層における酸化ジルコニウムの含有割合が表面に向かって傾斜的に増大している耐環境性複合材料に関するものである。
【０００９】
また、本発明は、セラミックス繊維の回りに化学気相蒸着法および／またはポリマー含浸・焼成法によりマトリックスを形成してセラミックス繊維強化複合材料を作製する工程と、有機ケイ素重合体を有機ジルコニウム化合物で修飾した構造を有する変性有機ケイ素重合体、有機ケイ素重合体、あるいは前記変性有機ケイ素重合体と有機ジルコニウム化合物との混合物を、前記セラミックス繊維強化複合材料にコーティングする工程と、該コーティングしたセラミックス繊維強化複合材料を熱処理し、不活性雰囲気中で焼成し、続いて酸化雰囲気中で焼成してセラミックス繊維強化複合材料の表面に酸化ジルコニウムと炭化ケイ素の２相からなる中間層を形成する工程と、焼成することにより酸化ジルコニウムと酸化セリウムの固溶体を生成する溶液に前記中間層を形成したセラミックス繊維強化複合材料を浸漬あるいは前記溶液を塗布した後、大気中で焼成する工程とを有する前記耐環境性複合材料の製造方法に関するものである。
【発明の効果】
【００１０】
本発明によれば、高温・酸化雰囲気でも安定な耐環境性複合材料が提供できる。また、高温・酸化雰囲気でも安定な耐環境性複合材料の製造方法が提供できる。
【発明を実施するための最良の形態】
【００１１】
本発明の耐環境性複合材料は、セラミックスをマトリックスとしセラミックス繊維を強化材とするセラミックス繊維強化複合材料と、該セラミックス繊維強化複合材料の表面に形成された、酸化ジルコニウムと酸化セリウムの固溶体からなる表面層とを有するものであり、耐環境性に優れた複合材料である。
【００１２】
本発明に用いられるセラミックス繊維強化複合材料は、セラミックスをマトリックスとし、セラミック繊維で強化した複合材料である。セラミック繊維としては、非晶質炭化ケイ素系、結晶質炭化ケイ素、窒化ケイ素、アルミナ、アルミナ・シリカ、ムライト、カーボンが挙げられる。セラミックス繊維の形態については特に制限はなく、平織、朱子織等の２次元あるいは３次元織物、又は一方向シート状物又はその積層物であってもよい。また、連続繊維を切断したチョップ状短繊維を使用した不織布であってもよい。複合材料中のセラミックス繊維の体積率については特別の制限はないが、２０〜５０％が一般的である。また界面層としては窒化ホウ素が望ましい。
【００１３】
本発明のセラミックス繊維強化複合材料のマトリックスとしては、結晶質又は非晶質の酸化物セラミックス、結晶質又は非晶質の非酸化物セラミックス、ガラス、結晶化ガラス、これらの混合物、これらのセラミックスを粒子分散したものが好ましい。
【００１４】
酸化物セラミックスの具体例としては、アルミニウム、マグネシウム、ケイ素、イットリウム、インジウム、ウラン、カルシウム、スカンジウム、タンタル、ニオブ、ネオジウム、ランタン、ルテニウム、ロジウム、ベリリウム、チタン、錫、ストロンチウム、バリウム、亜鉛、ジルコニウム、鉄のような元素の酸化物、これら金属の複合酸化物が挙げられる。
【００１５】
非酸化物セラミックスの具体例としては、炭化物、窒化物、硼化物を挙げることができる。炭化物の具体例としては、ケイ素、チタン、ジルコニウム、アルミニウム、ウラン、タングステン、タンタル、ハフニウム、ホウ素、鉄、マンガンのような元素の炭化物、これら元素の複合炭化物が挙げられる。この複合炭化物の例としては、ポリチタノカルボシラン又はポリジルコノカルボシランを加熱焼成して得られる無機物が挙げられる。
【００１６】
窒化物の具体例としては、ケイ素、ホウ素、アルミニウム、マグネシウム、モリブデンにような元素の窒化物、これらの元素の複合酸化物、サイアロンが挙げられる。
【００１７】
硼化物の具体例としては、チタン、イットリウム、ランタンのような元素の硼化物、ＣｅＣｏＢ２，ＣｅＣｏ４Ｂ４，ＥｒＲｈ４Ｂ４のような硼化白金族ランタノイドが挙げられる。
【００１８】
ガラスの具体例としては、ケイ酸塩ガラス、リン酸塩ガラス、ホウ酸塩ガラスのような非晶質ガラスが挙げられる。結晶化ガラスの具体例としては、主結晶相がβ−スプジューメンであるＬｉＯ２−Ａｌ２Ｏ３−ＭｇＯ−ＳｉＯ２系ガラス及びＬｉＯ２−Ａｌ２Ｏ３−ＭｇＯ−ＳｉＯ２−Ｎｂ２Ｏ５系ガラス、主結晶相がコージェライトであるＭｇＯ−Ａｌ２Ｏ３−ＳｉＯ２系ガラス、主結晶相がバリウムオスミライトであるＢａＯ−ＭｇＯ−Ａｌ２Ｏ３−ＳｉＯ２系ガラス、主結晶相がムライト又はヘキサセルシアンであるＢａＯ−Ａｌ２Ｏ３−ＳｉＯ２系ガラス、主結晶相がアノーサイトであるＣａＯ−Ａｌ２Ｏ３−ＳｉＯ２系ガラスが挙げられる。これらの結晶化ガラスの結晶相にはクリストバライトが含まれることがある。本発明におけるセラミックスとして、上記の各種セラミックスの固溶体を挙げることができる。
【００１９】
セラミックスを粒子分散強化した具体例としては、上記のセラミックスマトリックス中に、窒化ケイ素、炭化ケイ素、酸化ジルコニウム、酸化マグネシウム、チタン酸カリウム、硼酸マグネシウム、酸化亜鉛、硼化チタン及びムライトから選択される無機物質の球状粒子、多面体粒子、板状粒子、棒状粒子、ウイスカを０．１〜６０体積％均一分散したセラミックスが挙げられる。球状粒子及び多面体粒子の粒径は０．１μｍ〜１ｍｍ、板状粒子、棒状粒子及びウイスカのアスペクト比は一般に１．５〜１０００である。
【００２０】
本発明の耐環境性複合材料の表面層は、酸化セリウムの固溶度が０．１から７０モル％の範囲で、Ｘ線回折から得られる酸化ジルコニウムと酸化セリウムの固溶体の結晶構造が立方晶蛍石構造及び／又は正方晶であることが好ましい。
【００２１】
酸化ジルコニウムに酸化セリウムを加え固溶体とすることにより、酸化イットリウムの添加した際に問題となる、空気中、特に水蒸気中の中低温域での長時間の熱処理での亀裂発生を防ぐことができ、シール効果の高い表面層とすることができる。酸化セリウムの固溶度が０．１から７０モル％の範囲、さらに好ましくは、５から２０モル％の範囲が好ましい。０．１より少ないと添加効果が得られず、７０％より多くしても添加効果が増加することはなく、酸化ジルコニウムと酸化セリウムの固溶体と酸化セリウムの２相構造になりやすくなり、相間での亀裂発生によるシール効果低下の原因となる。固溶体の結晶構造は、Ｘ線回折から得られる結晶構造が立方晶蛍石構造か正方晶のいずれかの単相であることがより好ましいが混合構造でもよい。
【００２２】
前記酸化ジルコニウムと酸化セリウムの固溶体から構成される表面層が図１の本発明の耐環境複合材料の断面模式図に示すように、セラミックス繊維強化複合材料中のセラミックス繊維間に入り込んでいることが好ましい。該表面層が、セラミックス繊維強化複合材料中のセラミックス繊維間に入り込んでいることによって、表面層とマトリックスとの接着面積の増大およびアンカー効果により、表面層とマトリックスとの密着性が向上して、表面層のシール効果を高めることができ、優れた耐環境性複合材料が得られる。
【００２３】
本発明の耐環境性複合材料は、セラミックス繊維の回りに化学気相蒸着法および／またはポリマー含浸・焼成法によりマトリックスを形成してセラミックス繊維強化複合材料を作製する工程と、焼成することにより酸化ジルコニウムと酸化セリウムの固溶体を生成するジルコニウムとセリウムを含む溶液に前記セラミックス繊維強化複合材料を浸漬あるいは該ジルコニウムとセリウムを含む溶液を塗布する工程と、ジルコニウムとセリウムを含む溶液の付着したセラミックス繊維強化複合材料を大気中で焼成する工程により得られる。
【００２４】
本発明に用いるセラミックス繊維強化複合材料の作製方法としては、セラミックスの前駆体重合体、たとえば、ポリカルボシラン、ポリメタロカルボシラン、ポリシラザン等を窒化ホウ素被覆炭化ケイ素系セラミックス繊維の成形体に含浸した後に加熱焼成することにより複合化を行うポリマー含浸・焼成法、マトリックスの原料粉末のスラリーを含浸し、ホットプレス等で高温で加圧燒結する方法やマトリックス元素のアルコキシドを原料にしたゾルゲル法、又は反応ガスを用いた化学気相蒸着法や溶融金属を含浸させ、反応によりセラミックス化させる反応燒結法があるが、ポリマー含浸・焼成法や化学気相蒸着法及び、これらの組み合わせが空隙率を制御できるため好ましい。
【００２５】
セラミックス繊維強化複合材料の空隙率は０％にかぎりなく近づけてもよいが、１０〜２０％とすることが好ましい。この範囲に制御することにより、前記酸化ジルコニウムと酸化セリウムの固溶体から構成される表面層がセラミックス繊維強化複合材料中のセラミックス繊維間に入り込むことができるようになる。
【００２６】
前記焼成することにより酸化ジルコニウムと酸化セリウムの固溶体を生成するジルコニウムとセリウムを含む溶液としては、酸素を含むジルコニウム塩または水酸化ジルコニウムと、酸素を含むセリウム塩または水酸化セリウムを無機溶媒および／または有機溶媒中に所望の比率になるように溶解したものが好ましい。
【００２７】
酸素を含むジルコニウム塩としては、二塩化酸化ジルコニウム、硫酸ジルコニウム、硝酸ジルコニウム、二硝酸酸化ジルコニウム、酢酸ジルコニウム、硝酸酸化ジルコニウム、酢酸酸化ジルコニウムの少なくとも１種類とすることが好ましい。酸素を含むセリウム塩としては、硫酸セリウム、硝酸セリウム、リン酸セリウム、酢酸セリウム、炭酸セリウム、シュウ酸セリウムの少なくとも１種類とすることが好ましい。これらの原料を酸化セリウムの固溶度が０．１から７０モル％の範囲、さらに好ましくは、５から２０モル％の範囲になるように調整し、無機溶媒および／または有機溶媒に溶解する。無機溶媒および／または有機溶媒の種類、および原料の濃度に特に制限はないが、未溶解の原料が発生しないように溶媒の種類、原料の濃度を決めることが好ましい。
【００２８】
焼成することにより酸化ジルコニウムと酸化セリウムの固溶体を生成するジルコニウムとセリウムを含む溶液としては、ジルコニウムを含む有機化合物と、セリウムを含む有機化合物を有機溶媒中に所望の比率になるように溶解したものも好ましい。
【００２９】
ジルコニウムを含む有機化合物としては、ジルコニウムアルコキシド、（イソプロポキシ）トリス（ジピバロイルメタナト）ジルコニウム、テトラキス（ジピバロイルメタナト）ジルコニウムや市販のジルコニウムを含む有機金属溶液の少なくも１種類とすることが望ましい。セリウムを含む有機化合物としては、セリウムアルコキシドや市販のセリウムを含む有機金属溶液の少なくも１種類とすることが望ましい。これらの原料を酸化セリウムの固溶度が０．１から７０モル％の範囲、さらに好ましくは、５から２０モル％の範囲になるように調整し、有機溶媒に溶解する。有機溶媒の種類、および原料の濃度に特に制限はないが、未溶解の原料が発生しないように溶媒の種類、原料の濃度を決めることが好ましい。
【００３０】
大気中の焼成温度は原料が無機化する温度であればよいが、少なくも６００℃以上であることが好ましい。焼成温度により固溶体の結晶構造を制御することができ、６００℃から１０００℃までは立方晶蛍石構造単相、１０００℃から１５００℃までは正方晶単相になりやすい。表面層の厚さは、セラミックス繊維強化複合材料中のセラミックス繊維間の少なくとも一部に存在している箇所を除いた厚さが０．１μｍ〜２ｍｍになるように浸漬・焼成の工程の繰り返し回数を制御することが好ましい。０．１μｍより薄いと表面層のシール効果が得られず、２ｍｍより厚くなると表面層が剥離しやすくなる。
【００３１】
さらに、本発明の他の形態の耐環境性複合材料は、セラミックスをマトリックスとしセラミックス繊維を強化材とするセラミックス繊維強化複合材料と、該セラミックス繊維強化複合材料の表面に形成された、酸化ジルコニウムと炭化ケイ素の２相からなる中間層と、該酸化ジルコニウムと炭化ケイ素の２相からなる中間層の表面に形成された、酸化ジルコニウムと酸化セリウムの固溶体からなる表面層とを有し、酸化ジルコニウムと炭化ケイ素の２相からなる中間層における酸化ジルコニウムの含有割合が表面に向かって傾斜的に増大しているものである。
【００３２】
本発明に用いられるセラミックス繊維強化複合材料は、セラミックスをマトリックスとし、セラミック繊維で強化した複合材料である。セラミック繊維としては、非晶質炭化ケイ素系、結晶質炭化ケイ素、窒化ケイ素、アルミナ、アルミナ・シリカ、ムライト、カーボンが挙げられる。セラミックス繊維の形態については特に制限はなく、平織、朱子織等の２次元あるいは３次元織物、又は一方向シート状物又はその積層物であってもよい。また、連続繊維を切断したチョップ状短繊維を使用した不織布であってもよい。複合材料中のセラミックス繊維の体積率については特別の制限はないが、２０〜５０％が一般的である。また界面層としては窒化ホウ素が望ましい。
【００３３】
本発明のセラミックス繊維強化複合材料のマトリックスとしては、結晶質又は非晶質の酸化物セラミックス、結晶質又は非晶質の非酸化物セラミックス、ガラス、結晶化ガラス、これらの混合物、これらのセラミックスを粒子分散したものが好ましい。
【００３４】
酸化物セラミックスの具体例としては、アルミニウム、マグネシウム、ケイ素、イットリウム、インジウム、ウラン、カルシウム、スカンジウム、タンタル、ニオブ、ネオジウム、ランタン、ルテニウム、ロジウム、ベリリウム、チタン、錫、ストロンチウム、バリウム、亜鉛、ジルコニウム、鉄のような元素の酸化物、これら金属の複合酸化物が挙げられる。
【００３５】
非酸化物セラミックスの具体例としては、炭化物、窒化物、硼化物を挙げることができる。炭化物の具体例としては、ケイ素、チタン、ジルコニウム、アルミニウム、ウラン、タングステン、タンタル、ハフニウム、ホウ素、鉄、マンガンのような元素の炭化物、これら元素の複合炭化物が挙げられる。この複合炭化物の例としては、ポリチタノカルボシラン又はポリジルコノカルボシランを加熱焼成して得られる無機物が挙げられる。
【００３６】
窒化物の具体例としては、ケイ素、ホウ素、アルミニウム、マグネシウム、モリブデンにような元素の窒化物、これらの元素の複合酸化物、サイアロンが挙げられる。
【００３７】
硼化物の具体例としては、チタン、イットリウム、ランタンのような元素の硼化物、ＣｅＣｏＢ２，ＣｅＣｏ４Ｂ４，ＥｒＲｈ４Ｂ４のような硼化白金族ランタノイドが挙げられる。
【００３８】
ガラスの具体例としては、ケイ酸塩ガラス、リン酸塩ガラス、ホウ酸塩ガラスのような非晶質ガラスが挙げられる。結晶化ガラスの具体例としては、主結晶相がβ−スプジューメンであるＬｉＯ２−Ａｌ２Ｏ３−ＭｇＯ−ＳｉＯ２系ガラス及びＬｉＯ２−Ａｌ２Ｏ３−ＭｇＯ−ＳｉＯ２−Ｎｂ２Ｏ５系ガラス、主結晶相がコージェライトであるＭｇＯ−Ａｌ２Ｏ３−ＳｉＯ２系ガラス、主結晶相がバリウムオスミライトであるＢａＯ−ＭｇＯ−Ａｌ２Ｏ３−ＳｉＯ２系ガラス、主結晶相がムライト又はヘキサセルシアンであるＢａＯ−Ａｌ２Ｏ３−ＳｉＯ２系ガラス、主結晶相がアノーサイトであるＣａＯ−Ａｌ２Ｏ３−ＳｉＯ２系ガラスが挙げられる。これらの結晶化ガラスの結晶相にはクリストバライトが含まれることがある。本発明におけるセラミックスとして、上記の各種セラミックスの固溶体を挙げることができる。
【００３９】
セラミックスを粒子分散強化した具体例としては、上記のセラミックスマトリックス中に、窒化ケイ素、炭化ケイ素、酸化ジルコニウム、酸化マグネシウム、チタン酸カリウム、硼酸マグネシウム、酸化亜鉛、硼化チタン及びムライトから選択される無機物質の球状粒子、多面体粒子、板状粒子、棒状粒子、ウイスカを０．１〜６０体積％均一分散したセラミックスが挙げられる。球状粒子及び多面体粒子の粒径は０．１μｍ〜１ｍｍ、板状粒子、棒状粒子及びウイスカのアスペクト比は一般に１．５〜１０００である。
【００４０】
本発明の耐環境性複合材料の表面層は、酸化セリウムの固溶度が０．１から７０モル％の範囲で、Ｘ線回折から得られる酸化ジルコニウムと酸化セリウムの固溶体の結晶構造が立方晶蛍石構造及び／又は正方晶であることが好ましい。
【００４１】
酸化ジルコニウムに酸化セリウムを加え固溶体とすることにより、酸化イットリウムの添加した際に問題となる、空気中、特に水蒸気中の中低温域での長時間の熱処理での亀裂発生を防ぐことができ、シール効果の高い表面層とすることができる。酸化セリウムの固溶度が０．１から７０モル％の範囲、さらに好ましくは、５から２０モル％の範囲が好ましい。０．１より少ないと添加効果が得られず、７０％より多くしても添加効果が増加することはなく、酸化ジルコニウムと酸化セリウムの固溶体と酸化セリウムの２相構造になりやすくなり、相間での亀裂発生によるシール効果低下の原因となる。固溶体の結晶構造は、Ｘ線回折から得られる結晶構造が立方晶蛍石構造か正方晶のいずれかの単相であることがより好ましいが混合構造でもよい。
【００４２】
本発明の耐環境性複合材料の中間層は、酸化ジルコニウムと炭化ケイ素の２相からなり、酸化ジルコニウムと炭化ケイ素の存在割合が、少なくとも前記表面層との境界面から５ｎｍ〜５μｍの深さで傾斜しており、酸化ジルコニウムの存在割合が前記表面層との境界面に向かって増大する傾斜構造を有している。そして、前記表面層との境界面から５ｎｍ〜５μｍの深さで酸化ジルコニウムの存在割合が９９〜４０％、炭化ケイ素の存在割合が１〜６０％であることが好ましい。酸化ジルコニウムの存在割合が前記表面層との境界面に向かって増大することより、中間層自身の耐酸化性、耐腐食性を高め、酸化ジルコニウムと酸化セリウムの固溶体から表面層との熱膨張係数もほぼ同じに制御できるため、表面層の密着性を向上させ、シール効果を高めることができ、優れた耐環境性複合材料が得られる。
【００４３】
前記酸化ジルコニウムと炭化ケイ素の２相からなる中間層が図２の本発明の耐環境複合材料の断面模式図に示すように、セラミックス繊維強化複合材料中のセラミックス繊維間に入り込んでいることが好ましい。該中間層が、セラミックス繊維強化複合材料中のセラミックス繊維間に入り込んでいることによって、中間層とマトリックスとの接着面積の増大およびアンカー効果により、中間層とマトリックスとの密着性が向上することにより、表面層のシール効果を高めることができ、優れた耐環境性複合材料が得られる。
【００４４】
さらに、前記酸化ジルコニウムと酸化セリウムの固溶体から構成される表面層と前記酸化ジルコニウムと炭化ケイ素の２相からなる中間層とが共に図３の本発明の耐環境複合材料の断面模式図に示すように、セラミックス繊維強化複合材料中のセラミックス繊維間に入り込んでいることが好ましい。該表面層と中間層とが共に、セラミックス繊維強化複合材料中のセラミックス繊維間に入り込んでいることによって、中間層とマトリックスとの接着面積の増大およびアンカー効果による中間層とマトリックスとの密着性が向上、および、中間層と表面層との接着面積の増大およびアンカー効果による中間層と表面層との密着性が向上することにより、表面層のシール効果を高めることができ、優れた耐環境性複合材料が得られる。
【００４５】
本発明の耐環境性複合材料は、セラミックス繊維の回りに化学気相蒸着法および／またはポリマー含浸・焼成法によりマトリックスを形成してセラミックス繊維強化複合材料を作製する工程と、有機ケイ素重合体を有機ジルコニウム化合物で修飾した構造を有する変性有機ケイ素重合体、有機ケイ素重合体、あるいは前記変性有機ケイ素重合体と有機ジルコニウム化合物との混合物を、前記セラミックス繊維強化複合材料にコーティングする工程と、該コーティングしたセラミックス繊維強化複合材料を熱処理し、不活性雰囲気中で焼成し、続いて酸化雰囲気中で焼成してセラミックス繊維強化複合材料の表面に酸化ジルコニウムと炭化ケイ素の２相からなる中間層を形成する工程と、焼成することにより酸化ジルコニウムと酸化セリウムの固溶体を生成する溶液に前記中間層を形成したセラミックス繊維強化複合材料を浸漬あるいは前記溶液を塗布した後、大気中で焼成する工程により得られる。
【００４６】
まず、セラミックス繊維の回りに化学気相蒸着法および／またはポリマー含浸・焼成法によりマトリックスを形成してセラミックス繊維強化複合材料を作製する。セラミックス繊維強化複合材料の複合化方法としては、セラミックスの前駆体重合体、たとえば、ポリカルボシラン、ポリメタロカルボシラン、ポリシラザン等を窒化ホウ素被覆炭化ケイ素系セラミックス繊維の成形体に含浸した後に加熱焼成することにより複合化を行うポリマー含浸・焼成法、マトリックスの原料粉末のスラリーを含浸し、ホットプレス等で高温で加圧燒結する方法やマトリックス元素のアルコキシドを原料にしたゾルゲル法、又は反応ガスを用いた化学気相蒸着法や溶融金属を含浸させ、反応によりセラミックス化させる反応燒結法があるが、ポリマー含浸・焼成法や化学気相蒸着法及び、これらの組み合わせが空隙率を制御できるため好ましい。
【００４７】
次に、前記有機ケイ素重合体を有機ジルコニウム化合物で修飾した構造を有する変性有機ケイ素重合体、または、有機ケイ素重合体、または、前記変性有機ケイ素重合体と有機ジルコニウム化合物との混合物（以下前駆体ポリマーという）をトルエン、キシレン等の有機溶媒に溶解した溶液をセラミックス複合材料の表面にコーティングする。
【００４８】
コーティング方法としては、浸漬法や塗布法、スプレー法など公知のコーティング方法が用いられる。この際、前駆体ポリマーの濃度やコーティング回数により層の厚さを制御することができる。
【００４９】
有機ケイ素重合体としては、特に制限はなく、ポリカルボシラン、ポリシラザン、ポリシラスチレン、メチルクロロポリシラン等が用いられる。有機ケイ素重合体の数平均分子量は２００〜１０，０００の範囲が好ましい。有機ジルコニウム化合物としては、一般式、Ｚｒ（ＯＲ’）ｎ或いはＺｒＲ’’ｍ（Ｒ’は炭素原子数１〜２０個を有するアルキル基またはフェニル基、Ｒ”はアセチルアセトナート、ｍとｎは１より大きい整数）を基本構造とする化合物が用いられる。
【００５０】
また、変性有機ケイ素重合体は、前記有機ケイ素重合体を前記有機ジルコニウム化合物で修飾することにより得られる。変性有機ケイ素重合体の数平均分子量は１，０００〜５０，０００の範囲が好ましい。本発明においては、前記変性有機ケイ素重合体における前記有機ジルコニウム化合物の修飾状態を注意深く制御する必要がある。
【００５１】
以下に、変性有機ケイ素重合体の１例として、変性カルボシランについて説明する。
変性ポリカルボシランの基本的な製造方法は、特開昭５６−７４１２６号に極めて類似している。変性ポリカルボシランは、主として一般式（１）
【００５２】
【化１】
2006143538.tif 000003
【００５３】
（但し、式中のＲは水素原子、低級アルキル基又はフェニル基を示す。）で表される主査骨格を有する数平均分子量が２００〜１０，０００のポリカルボシランと、一般式、Ｚｒ（ＯＲ’）ｎ、或いはＺｒＲ”ｍ（Ｒ’は炭素原子数１〜２０個を有するアルキル基またはフェニル基、Ｒ”はアセチルアセトナート、ｍとｎは１より大きい整数）を基本構造とする有機ジルコニウム化合物とから誘導されるものである。
【００５４】
ここで、本発明の傾斜組成を有するセラミックス薄膜を製造するには、上記有機ジルコニウム化合物がポリカルボシランと１官能性重合体を形成し、かつ有機ジルコニウム化合物の一部のみがポリカルボシランと結合を形成する緩慢な反応条件を選択する必要がある。その為には２８０℃以下、好ましくは２５０℃以下の温度で不活性ガス中で反応させる必要がある。この反応条件では、上記有機ジルコニウム化合物はポリカルボシランと反応したとしても、１官能性重合体として結合（即ちペンダント状に結合）しており、大幅な分子量の増大は起こらない。この有機ジルコニウム化合物が一部に結合した変性ポリカルボシランは、ポリカルボシランと有機ジルコニウム化合物の相溶性を向上させる上で重要な役割を演じる。
【００５５】
尚、２官能以上の多くの官能基が結合した場合は、ポリカルボシランの橋掛け構造が形成されると共に顕著な分子量の増大が認められる。この場合は、反応中に急激な発熱と溶融粘度の上昇が起こる。一方、上記１官能性重合体であり、かつ未反応の有機ジルコニウム化合物が残存している場合は、逆に溶融粘度の低下が観察される。
【００５６】
本発明では、未反応の有機ジルコニウム化合物を意図的に残存させる条件を選択することが望ましい。本発明では、主として上記変性ポリカルボシランと未反応状態の有機ジルコニウム化合物、或いは２〜３量体程度の有機ジルコニウム化合物が共存したものを出発原料として用いるが、変性ポリカルボシランのみでも、極めて低分子量の変性ポリカルボシラン成分が含まれる場合は、同様に本発明の出発原料として使用できる。また、ポリカルボシランと有機ジルコニウム化合物の混合物を用いてもよい。
【００５７】
次に、前駆体ポリマーをコーティングしたセラミックス繊維強化複合材料を熱処理し、不活性雰囲気中で焼成し、続いて酸化雰囲気中で焼成してセラミックス繊維強化複合材料の表面に酸化ジルコニウムと炭化ケイ素の２相からなる中間層を形成する。熱処理は後述の焼成雰囲気と同じ雰囲気で、一般に５０〜４００℃の範囲内で、数時間〜３０時間の処理上条件が選択される。この熱処理の際に、前駆体ポリマー中の第ジルコニア成分の表面へのブリードアウトが進行し、目的とする傾斜組成の下地が形成される。
【００５８】
前記熱処理後のセラミックス複合材料は、５００〜１８００℃の温度範囲で不活性雰囲気中で焼成される。続いて酸化雰囲気中で焼成することにより、炭化ケイ素系セラミックス成分を主体とする第１相と酸化ジルコニウムを主体とする第２相との複合相からなり、酸化ジルコニウム相の存在割合が表面層との境界線に向かって傾斜的に増大しているセラミックス薄膜がセラミックス繊維強化複合材料上に形成される。
【００５９】
酸化ジルコニウムと炭化ケイ素の２相の傾斜構造は、表面から５ｎｍ〜５μｍの深さで酸化ジルコニウムの存在割合が９９〜４０％、炭化ケイ素の存在割合が１〜６０％になるように上記工程を制御することが好ましい。厚さは０．５μｍ〜２ｍｍになるように上記工程を制御することが好ましい。０．５μｍより薄いと中間層の効果が得られず、２ｍｍより厚くなると中間層が剥離しやすくなる。
【００６０】
前記セラミックス繊維の回りに化学気相蒸着法および／またはポリマー含浸・焼成法によりマトリックスを形成してセラミックス繊維強化複合材料を作製する工程において、マトリックスを形成させたセラミックス繊維強化複合材料の空隙率は０％にかぎりなく近づけてもよいが、１０〜２０％とすることが好ましい。この範囲に制御することにより、図２または図３に示すように前記酸化ジルコニウムと炭化ケイ素の２相からなる中間層がセラミックス繊維強化複合材料中のセラミックス繊維間に入り込むことができるようになる。
【００６１】
さらに、前記セラミックス繊維の回りに化学気相蒸着法および／またはポリマー含浸・焼成法によりマトリックスを形成してセラミックス繊維強化複合材料を作製する工程において、セラミックス繊維強化複合材料の空隙率を２０〜３５％とし、有機ケイ素重合体を有機ジルコニウム化合物で修飾した構造を有する変性有機ケイ素重合体、有機ケイ素重合体、あるいは前記変性有機ケイ素重合体と有機ジルコニウム化合物との混合物を、前記セラミックス繊維強化複合材料にコーティングする工程と、該コーティングしたセラミックス繊維強化複合材料を熱処理し、不活性雰囲気中で焼成し、続いて酸化雰囲気中で焼成してセラミックス繊維強化複合材料の表面に酸化ジルコニウムと炭化ケイ素の２相からなる中間層を形成する工程とにおいて、前記中間層を形成したセラミックス繊維強化複合材料の空隙率を１０〜２０％とすることが好ましい。この範囲に制御することにより、前記酸化ジルコニウムと酸化セリウムの固溶体から構成される表面層と酸化ジルコニウムと炭化ケイ素の２相からなる中間層とが図３に示すように共にセラミックス繊維強化複合材料中のセラミックス繊維間に入り込むことができるようになる。
【００６２】
以上のようにして得られた中間層を形成したセラミックス繊維強化複合材料を、焼成することにより酸化ジルコニウムと酸化セリウムの固溶体を生成する溶液に浸漬あるいは前記溶液を塗布した後、大気中で焼成する。
【００６３】
前記焼成することにより酸化ジルコニウムと酸化セリウムの固溶体を生成するジルコニウムとセリウムを含む溶液としては、酸素を含むジルコニウム塩または水酸化ジルコニウムと、酸素を含むセリウム塩または水酸化セリウムを無機溶媒および／または有機溶媒中に所望の比率になるように溶解したものが好ましい。
【００６４】
酸素を含むジルコニウム塩としては、二塩化酸化ジルコニウム、硫酸ジルコニウム、硝酸ジルコニウム、二硝酸酸化ジルコニウム、酢酸ジルコニウム、硝酸酸化ジルコニウム、酢酸酸化ジルコニウムの少なくとも１種類とすることが好ましい。酸素を含むセリウム塩としては、硫酸セリウム、硝酸セリウム、リン酸セリウム、酢酸セリウム、炭酸セリウム、シュウ酸セリウムの少なくとも１種類とすることが好ましい。これらの原料を酸化セリウムの固溶度が０．１から７０モル％の範囲、さらに好ましくは、５から２０モル％の範囲になるように調整し、無機溶媒および／または有機溶媒に溶解する。無機溶媒および／または有機溶媒の種類、および原料の濃度に特に制限はないが、未溶解の原料が発生しないように溶媒の種類、原料の濃度を決めることが好ましい。
【００６５】
前記焼成することにより酸化ジルコニウムと酸化セリウムの固溶体を生成するジルコニウムとセリウムを含む溶液としては、ジルコニウムを含む有機化合物と、セリウムを含む有機化合物を有機溶媒中に所望の比率になるように溶解したものも好ましい。
【００６６】
ジルコニウムを含む有機化合物としては、ジルコニウムアルコキシド、（イソプロポキシ）トリス（ジピバロイルメタナト）ジルコニウム、テトラキス（ジピバロイルメタナト）ジルコニウムや市販のジルコニウムを含む有機金属溶液の少なくも１種類とすることが望ましい。セリウムを含む有機化合物としては、セリウムアルコキシドや市販のセリウムを含む有機金属溶液の少なくも１種類とすることが望ましい。これらの原料を酸化セリウムの固溶度が０．１から７０モル％の範囲、さらに好ましくは、５から２０モル％の範囲になるように調整し、有機溶媒に溶解する。有機溶媒の種類、および原料の濃度に特に制限はないが、未溶解の原料が発生しないように溶媒の種類、原料の濃度を決めることが好ましい。
【００６７】
大気中の焼成温度は原料が無機化する温度であればよいが、少なくも６００℃以上であることが好ましい。焼成温度により固溶体の結晶構造を制御することができ、６００℃から１０００℃までは立方晶蛍石構造単相、１０００℃から１５００℃までは正方晶単相になりやすい。表面層の厚さは、セラミックス繊維強化複合材料中のセラミックス繊維間の少なくとも一部に存在している箇所を除いた厚さが０．１μｍ〜２ｍｍになるように浸漬・焼成の工程の繰り返し回数を制御することが好ましい。０．１μｍより薄いと表面層のシール効果が得られず、２ｍｍより厚くなると表面層が剥離しやすくなる。
【実施例】
【００６８】
以下、本発明を実施例により説明する。
【００６９】
（実施例１）
表面層の原料として、二塩化酸化ジルコニウム（ＺｒＣｌ２Ｏ・８Ｈ２Ｏ）と硝酸セリウム（Ｃｅ（ＮＯ３）３・６Ｈ２Ｏ）を用いて、ＺｒとＣｅの比が７：３、１：１、３：７になるように調整し、エタノール１００ｇに原料の合計で０．１ｍｏｌを溶解した。  セラミックス繊維強化複合材料は以下の方法で作製した。市販の結晶性炭化ケイ素系繊維の３次元織物（繊維割合は、Ｘ：Ｙ：Ｚ＝１：１：０．２）に界面層としてカーボンを化学気相蒸着法により形成させた。
【００７０】
ついで、ポリチタノカルボシラン１００部をキシレン１００部に溶解させた溶液に浸漬し、アルゴン雰囲気中５気圧で含浸させた。さらに、アルゴン気流中に１５０℃に加熱してキシレンを蒸発除去した後、１２００℃で焼成し、無機化を行った。引き続き、前記含浸、焼成を７回繰り返して、ＳｉＣ系のマトリックスを形成させ、繊維体積率４０％、空隙率１３％の結晶性炭化ケイ素繊維強化複合材料を得た。
【００７１】
該複合材料を減圧下で前記エタノール溶液に浸漬し、引き上げて大気中約７０℃で乾燥後、大気中８００℃で焼成する工程を２回繰り返し、厚さ２００μｍの表面層を形成させ、耐環境性複合材料を得た。図４にＺｒとＣｅの比が７：３の場合の表面層の表面を操作型電子顕微鏡像で観察した結果を示す。緻密な皮膜となっていることがわかる。また、断面観察により、いずれの組成の表面層も、図１に示すように表面層が繊維間に入り込んでいることが確認された。得られた耐環境性複合材料を薄膜ＸＲＤにより表面層の結晶構造を調べた結果を図５に示す。いずれの表面層も立方晶蛍石構造で、Ｃｅの増加に伴い、ピークが低角側にシフトしていることがわかる。（３１１）面のピークから格子常数を求め、ＣｅＯ２量との関係を図６に示す。なお、図６中のＺｒＯ２とＣｅＯ２の格子常数は文献値を使用した。表面層の格子常数は、ほぼＺｒＯ２とＣｅＯ２を結ぶ直線上に位置しており、ベガードの法則から、ＺｒとＣｅの比が７：３、１：１、３：７の酸化ジルコニウムと酸化セリウムの固溶体であることが確認された。
【００７２】
（比較例１）
実施例１の結晶性炭化ケイ素繊維強化複合材料の作製工程において、前記含浸、焼成を１０回繰り返して、ＳｉＣ系のマトリックスを形成させ、繊維体積率４０％、空隙率５％の結晶性炭化ケイ素繊維強化複合材料を得た。
【００７３】
（比較例２）
前記の実施例１の結晶性炭化ケイ素繊維強化複合材料に３モルの酸化イットリウムを含む酸化ジルコニウムをプラズマスプレー法により厚さ２００μｍのコーティングを行い、耐環境性複合材料を得た。
【００７４】
実施例１、比較例１、２の耐環境性複合材料を１３００℃、全圧９．５気圧、水蒸気圧１．５気圧で３００時間暴露試験を行い、試験前後の耐環境性複合材料の引張強度を測定した。結果を表１に示す。本発明の耐環境性複合材料の強度維持率は８０〜８７％と、比較例１の結晶性炭化ケイ素繊維強化複合材料の５０％、比較例２の耐環境性複合材料の６３％に比べ優れた維持率を示しており、本発明の耐環境性複合材料が優れた耐環境特性を示すことがわかる。
【００７５】
【表１】
2006143538.tif 000004
【００７６】
（実施例２）
表面層の原料として、テトラエトキシジルコニウム（Ｚｒ（ＯＣ２Ｈ５）４）とトリエトキシセリウム（Ｃｅ（ＯＣ２Ｈ５）３）を用いて、ＺｒとＣｅの比が８４：１６になるように調整し、トルエン１００ｇに原料の合計で１ｍｏｌを溶解した。セラミックス繊維強化複合材料は以下の方法で作製した。市販の非晶質炭化ケイ素系繊維の３次元織物（繊維割合は、Ｘ：Ｙ：Ｚ＝１：１：０．１）に界面層として窒化ホウ素を化学気相蒸着法により形成させた。ついで、化学気相蒸着法によりＳｉＣマトリックスを形成させ、繊維体積率４０％、空隙率１０％の非晶質炭化ケイ素繊維強化複合材料を得た。
【００７７】
該非晶質炭化ケイ素繊維強化複合材料を窒素中で表面層用トルエン溶液に浸漬して乾燥後大気中１２００℃で焼成し、厚さ１５０μｍの表面層を形成させた。得られた耐環境性複合材料を薄膜ＸＲＤにより表面層の結晶構造を調べた結果を図７に示す。表面層は正方晶構造であることがわかる。また、断面観察により、図１に示すように表面層が繊維間に入り込んでいることが確認された。
【００７８】
（比較例３）
実施例２の非晶質炭化ケイ素繊維強化複合材料の作製工程において、化学気相蒸着法の蒸着時間を増加させてＳｉＣ系のマトリックスを形成させ、繊維体積率４０％、空隙率６％の非晶質炭化ケイ素繊維強化複合材料を得た。
【００７９】
（比較例４）
前記の実施例２の非晶質炭化ケイ素繊維強化複合材料に３モルの酸化イットリウムを含む酸化ジルコニウムをプラズマスプレー法によりコーティングし耐環境性複合材料を得た。
【００８０】
実施例２、比較例３、４の耐環境性複合材料を前記と同じ１３００℃、全圧９．５気圧、水蒸気圧１．５気圧で３００時間暴露試験を行い、試験前後の耐環境性複合材料の引張強度を測定した。結果を表２に示す。本発明の耐環境性複合材料の強度維持率は８５％と、比較例３の非晶質炭化ケイ素繊維強化複合材料の４０％、比較例４の耐環境性複合材料の５８％に比べ優れた維持率を示しており、本発明の耐環境性複合材料が優れた耐環境特性を示すことがわかる。
【００８１】
【表２】
2006143538.tif 000005
【００８２】
（実施例３）
実施例１と同じ方法で、繊維体積率４０％、空隙率１３％の結晶性炭化ケイ素繊維強化複合材料を得た。
【００８３】
ついで、まず５リットルの三口フラスコに無水トルエン２．５リットルと金属ナトリウム４００ｇとを入れ窒素ガス気流下でトルエンの沸点まで加熱し、ジメチルジクロロシラン１リットルを１時間かけて滴下した。滴下終了後、１０時間加熱還流し沈殿物を生成させた。この沈殿をろ過し、まずメタノールで洗浄した後、水で洗浄して、白色粉末のポリジメチルシラン４２０ｇを得た。
【００８４】
ポリジメチルシラン２５０ｇを水冷還流器を備えた三口フラスコ中に仕込み、窒素気流下、４２０℃で３０時間加熱反応させて数平均分子量が１２００のポリカルボシランを得た。該ポリカルボシラン１６ｇにトルエン１００ｇとテトラブトキシジルコニウム６４ｇを加え、１００℃で１時間予備加熱させた後、１５０℃までゆっくり昇温してトルエンを留去させてそのまま５時間反応させ、更に２５０℃まで昇温して５時間反応して変性ポリカルボシランを合成した。この変性ポリカルボシランに意図的に低分子量の有機金属化合物を共存させる目的で５ｇのテトラブトキシジルコニウムを加えて、変性ポリカルボシランと低分子量有機金属化合物の混合物を得た。この変性ポリカルボシランと低分子量有機金属化合物の混合物をトルエンに溶解した。前記の８５％まで緻密化を行った複合材料を該トルエン溶液に浸漬した後、空気中、段階的に１５０℃まで加熱し不融化させた後、１４００℃のアルゴンガス中で１時間焼成し、続いて大気中８００℃で１時間焼成し、中間層を形成させた。電子顕微鏡観察の結果、ＳｉＣ系マトリックス表面に約１０μｍの中間層が形成されていた。この中間層はＴＥＭ観察の結果、酸化ジルコニウムと炭化ケイ素から構成されていた。また、ＥＰＭＡによる構成原子の分布状態を調べたところ、最表面から２μｍの領域でＺｒ／Ｓｉ（モル比）＝０．８０、最表面から３〜４μｍの領域でＺｒ／Ｓｉ（モル比）＝０．２５、最表面から５μｍ以上の領域ではＺｒ／Ｓｉ＝０．１０と、表面に向かってジルコニウムが増大する傾斜組成になっていることを確認した。
【００８５】
表面層の原料として、実施例１と同じ二塩化酸化ジルコニウム（ＺｒＣｌ２Ｏ・８Ｈ２Ｏ）と硝酸セリウム（Ｃｅ（ＮＯ３）３・６Ｈ２Ｏ）を用いて、ＺｒとＣｅの比が７：３に調整し、エタノール１００ｇに原料の合計で０．１ｍｏｌを溶解した。ついで、前記中間層を形成させた結晶性炭化ケイ素繊維強化複合材料を減圧下で前記エタノール溶液に浸漬し、引き上げて大気中約７０℃で乾燥後、大気中で８００℃で焼成する工程を２回繰り返し、厚さ２００μｍの表面層を形成させ、耐環境性複合材料を得た。得られた耐環境性複合材料を薄膜ＸＲＤにより表面層の結晶構造を調べた結果、表面層が立方晶蛍石構造であることが確認された。また、断面観察により、図２に示すように中間層が繊維間に入り込んでいることが確認された。
【００８６】
得られた耐環境性複合材料を前記と同じ１３００℃、全圧９．５気圧、水蒸気圧１．５気圧で３００時間暴露試験を行い、試験前後の耐環境性複合材料の引張強度を測定した。本発明の耐環境性複合材料は試験前強度３５０ＭＰａ、試験後の強度が３１５ＭＰａを示し、強度維持率は９０％と優れた維持率を示しており、本発明の耐環境性複合材料が優れた耐環境特性を示すことがわかる。
【００８７】
（実施例４）
実施例１の結晶性炭化ケイ素繊維強化複合材料の作製工程において、前記含浸、焼成を５回とし、繊維体積率４０％、空隙率２７％の結晶性炭化ケイ素繊維強化複合材料を得た。ついで、実施例３と同じ方法で中間層を形成させ、空隙率１５％の結晶性炭化ケイ素繊維強化複合材料を得た。ついで、表面層を実施例３と同じ方法で形成させ、耐環境性複合材料を得た。断面観察により、図３に示すように表面層と中間層とが共に繊維間に入り込んでいることが確認された。
【００８８】
得られた耐環境性複合材料を前記と同じ１３００℃、全圧９．５気圧、水蒸気圧１．５気圧で３００時間暴露試験を行い、試験前後の耐環境性複合材料の引張強度を測定した。本発明の耐環境性複合材料は試験前強度３５０ＭＰａ、試験後の強度が３２５ＭＰａを示し、強度維持率は９３％と優れた維持率を示しており、本発明の耐環境性複合材料が優れた耐環境特性を示すことがわかる。
【図面の簡単な説明】
【００８９】
【図１】図１は本発明の耐環境複合材料の断面模式図である。
【図２】図２は本発明の耐環境複合材料の断面模式図である。
【図３】図３は本発明の耐環境複合材料の断面模式図である。
【図４】図４は、実施例１のＺｒとＣｅの比が７：３の場合のコーティング表面の状態を示す操作型電子顕微鏡写真である。
【図５】図５は、実施例１のコーティング層の結晶構造を示すＸ線回折図である。
【図６】図６は、実施例１のコーティング層の格子常数とＣｅＯ２量との関係を示す図である。
【図７】図７は、実施例２のコーティング層の結晶構造を示すＸ線回折図である。
【符号の説明】
【００９０】
１  表面層
２  マトリックス
３  セラミックス繊維
４  中間層
【図１】
2006143538.tif 000006
【図２】
2006143538.tif 000007
【図３】
2006143538.tif 000008
【図４】
2006143538.tif 000009
【図５】
2006143538.tif 000010
【図６】
2006143538.tif 000011
【図７】
2006143538.tif 000012